(57)【要約】  本発明は、ペリクル枠と、ペリクル枠の一端面（２ｅ）に張設されたペリクル膜（３）と、ペリクル枠の他端面（２ｆ）に付着した非架橋型のアクリル系粘着剤（１０）とを備え、前記非架橋型のアクリル系粘着剤（１０）における重量平均分子量８００以下の化合物の含有量が１８質量％以下であるペリクルに関する。  本発明によれば、マスクからペリクルを剥離した時の糊残りを十分に防止することができる。
2015056653.tif 000002
【特許請求の範囲】
【請求項１】
ペリクル枠と、
前記ペリクル枠の一端面に張設されたペリクル膜と、
前記ペリクル枠の他端面に付着した非架橋型のアクリル系粘着剤と、
を備え、
前記非架橋型のアクリル系粘着剤における重量平均分子量８００以下の化合物の含有量が１８質量％以下である、ペリクル。
【請求項２】
前記非架橋型のアクリル系粘着剤の弾性率は、２０ｍＮ／ｍｍ２以上、１８０ｍＮ／ｍｍ２以下である、請求項１に記載のペリクル。
【請求項３】
前記非架橋型のアクリル系粘着剤のガラス転移温度は−２５℃未満である、請求項１又は２に記載のペリクル。
【請求項４】
前記非架橋型のアクリル系粘着剤は、アクリル系ポリマー（Ａ）と、アクリル系ベースポリマー（Ｂ）とを含有する、請求項１〜３のいずれか一項に記載のペリクル。
【請求項５】
前記アクリル系ポリマー（Ａ）のガラス転移温度は−３０℃以下であり、
前記アクリル系ベースポリマー（Ｂ）のガラス転移温度は−２５℃以上である、請求項４に記載のペリクル。
【請求項６】
前記非架橋型のアクリル系粘着剤における前記アクリル系ポリマー（Ａ）の含有量が１５〜８０質量％である、請求項４又は５に記載のペリクル。
【請求項７】
前記アクリル系ポリマー（Ａ）は、炭素数１〜１４のアルキル基を有する（メタ）アクリル酸アルキルの重合体又は共重合体である、請求項４〜６のいずれか一項に記載のペリクル。
【請求項８】
前記アクリル系ベースポリマー（Ｂ）は、ブロックポリマーである、請求項４〜７のいずれか一項に記載のペリクル。
【請求項９】
前記ブロックポリマーは、下記一般式（Ｉ）で示される構造を重合体主鎖中に有し、
式（Ｉ）中、（ａ１）及び（ａ２）は、それぞれガラス転移温度８０℃以上のポリマーを示し、（ｂ）はガラス転移温度３０℃以下のポリマーを示す、請求項８に記載のペリクル。
−（ａ１）−（ｂ）−（ａ２）−          （Ｉ）
【請求項１０】
前記一般式（Ｉ）における（ａ１）及び（ａ２）は、それぞれ、主として炭素数１〜１４のメタクリル酸アルキルエステルからなり、
前記一般式（Ｉ）における（ｂ）は、主として炭素数１〜１４の（メタ）アクリル酸アルキルエステルからなる、請求項９に記載のペリクル。
【請求項１１】
前記アクリル系ポリマー（Ａ）の重量平均分子量が８５０以上７００００以下であり、
前記アクリル系ベースポリマー（Ｂ）の重量平均分子量が１００００以上５０００００以下である、請求項４〜１０のいずれか一項に記載のペリクル。
【請求項１２】
請求項１〜１１のいずれか一項に記載のペリクルが装着されている、ペリクル付フォトマスク。
【請求項１３】
請求項１２に記載のペリクル付フォトマスクによって基板を露光する工程を備える、半導体素子の製造方法。
【発明の詳細な説明】
【技術分野】
【０００１】
本発明は、ＬＳＩ、超ＬＳＩなどの半導体素子あるいは液晶表示板などの半導体装置を製造する際に、マスク（フォトマスク）に異物が付着することを防止するために使用されるフォトリソグラフィー用ペリクルに関する。
【背景技術】
【０００２】
半導体製造のフォトリソグラフィー工程において、ウエハー上に集積回路に対応したフォトレジストパターンを形成するためには、ステッパー（縮小投影露光装置）等の半導体製造装置が使用されている。ペリクルは、枠形状を有するペリクル枠の一端面に透明薄膜を張設したものであり、異物がマスク上に直接付着し、回路パターンの欠陥を形成することを防止するものである。具体的には、仮にフォトリソグラフィー工程において異物がペリクル上に付着したとしても、フォトレジストが塗布されたウエハー上にこれらの異物は結像しなくなる。これにより、異物の像による回路パターンの欠陥に起因した半導体集積回路の短絡及び断線等を防ぐことができ、フォトリソグラフィー工程の製造歩留まりを向上させることができる。【０００３】
近年、半導体装置の高集積化に伴って、フォトリソグラフィー工程に用いる露光光の短波長化が進められている。すなわち、ウエハー上に集積回路パターンを描写する際に、より狭い線幅で微細な回路パターンを描画できる技術が要求されている。これに対応するために、例えば、フォトリソグラフィー用ステッパーの露光光として、従来のｇ線（波長４３６ｎｍ）、ｉ線（波長３６５ｎｍ）から進んでＫｒＦエキシマレーザー（波長２４８ｎｍ）、ＡｒＦエキシマレーザー（波長１９３ｎｍ）さらに、Ｆ２エキシマレーザー（波長１５７ｎｍ）等のより短波長の光が用いられようとしている。【０００４】
近年の露光光の短波長化・高エネルギー化に伴い、露光に伴うペリクル膜又はマスクの汚れの発生する頻度が高くなったことで、ペリクル及びマスクの取替え頻度も高くなっている。ここで、ペリクルをマスク上に固定する方法としては、粘着剤で剥離可能に固定する方法が通常使用される。粘着剤としては、アクリル系、ゴム系、ポリブテン系、ポリウレタン系、シリコーン系等のもの(特許文献１参照）、また、熱可塑性エラストマー系のもの（特許文献２参照）が知られている。
【先行技術文献】
【特許文献】
【０００５】
【特許文献１】特開平０５−２８１７１１号公報
【特許文献２】国際公報第２０１２−００４９５１号
【発明の概要】
【発明が解決しようとする課題】
【０００６】
粘着剤は、適切な粘着力を安定して有するとともに、ペリクルの取換え時、マスクからペリクルを剥離する際に粘着剤が凝集破壊し、粘着剤の一部がマスクへ付着したままの状態となること（以下、この現象を糊残りという）を防ぐことが望まれている。しかしながら、近年の露光光の短波長化・高エネルギー化に伴い、特許文献１に記載された粘着剤では洩れ光による粘着剤の分解でマスクと結合しやすくなり、ペリクルをマスクから剥離する際に、マスク表面上に粘着剤の糊残りが生じやすくなる。また、特許文献２に記載された粘着剤でも、アクリル系粘着剤においては糊残り防止の点で課題がある。特に、２００ｎｍ以下の短波長を用いる場合、ヘイズと呼ばれるマスクの汚れが発生する。そのため、ペリクルの取換え頻度が高くなることから、マスクからの剥離時にマスク上に粘着剤が糊残りしないことが求められている。【０００７】
本発明は、上記問題に鑑み、マスクからペリクルを剥離した時の糊残りを十分に防止できるペリクル、ペリクル付フォトマスク及び半導体素子の製造方法を提供することを目的とする。
【課題を解決するための手段】
【０００８】
本発明は、以下（１）〜（１１）を提供する。
（１）ペリクル枠と、
ペリクル枠の一端面に張設されたペリクル膜と、
ペリクル枠の他端面に付着した非架橋型のアクリル系粘着剤と、を備え、
粘着剤における重量平均分子量８００以下の化合物の含有量が１８質量％以下である、ペリクル。
（２）非架橋型のアクリル系粘着剤の弾性率は、２０ｍＮ／ｍｍ２以上、１８０ｍＮ／ｍｍ２以下である、（１）に記載のペリクル。
（３）非架橋型のアクリル系粘着剤のガラス転移温度は−２５℃未満である、（１）又は（２）に記載のペリクル。
（４）非架橋型のアクリル系粘着剤は、アクリル系ポリマー（Ａ）と、アクリル系ベースポリマー（Ｂ）とを含有する、（１）〜（３）のいずれかに記載のペリクル。
（５）アクリル系ポリマー（Ａ）のガラス転移温度は−３０℃以下であり、
アクリル系ベースポリマー（Ｂ）のガラス転移温度は−２５℃以上である、（４）に記載のペリクル。
（６）非架橋型のアクリル系粘着剤におけるアクリル系ポリマー（Ａ）の含有量が１５〜８０質量％である、（４）又は（５）に記載のペリクル。
（７）アクリル系ポリマー（Ａ）は、炭素数１〜１４のアルキル基を有する（メタ）アクリル酸アルキルの重合体又は共重合体である、（４）〜（６）のいずれかに記載のペリクル。
（８）アクリル系ベースポリマー（Ｂ）は、ブロックポリマーである、（４）〜（７）のいずれかに記載のペリクル。
（９）ブロックポリマーは、下記一般式（Ｉ）で示される構造を重合体主鎖中に有し、
式（Ｉ）中、（ａ１）及び（ａ２）は、それぞれガラス転移温度８０℃以上のポリマーを示し、（ｂ）はガラス転移温度３０℃以下のポリマーを示す、（８）に記載のペリクル。
−（ａ１）−（ｂ）−（ａ２）−          （Ｉ）
（１０）一般式（Ｉ）における（ａ１）及び（ａ２）は、それぞれ、主として炭素数１〜１４のメタクリル酸アルキルエステルからなり、
一般式（Ｉ）における（ｂ）は、主として炭素数１〜１４の（メタ）アクリル酸アルキルエステルからなる、（９）に記載のペリクル。
（１１）アクリル系ポリマー（Ａ）の重量平均分子量が８５０以上７００００以下であり、
アクリル系ベースポリマー（Ｂ）の重量平均分子量が１００００以上５０００００以下である、（４）〜（１０）のいずれかに記載のペリクル。
（１２）（１）〜（１１）のいずれかに記載のペリクルが装着されている、ペリクル付フォトマスク。
（１３）（１２）に記載のペリクル付フォトマスクによって基板を露光する工程を備える、半導体素子の製造方法。
【発明の効果】
【０００９】
本発明によれば、マスクからペリクルを剥離した時の糊残りを十分に防止することができる。
【図面の簡単な説明】
【００１０】
【図１】本発明の一実施形態に係るペリクルを示す斜視図である。
【図２】図１におけるＩＩ−ＩＩ線断面図である。
【図３】本発明の一実施形態に係るペリクル付フォトマスクによって基板を露光する工程を模式的に示す図である。
【発明を実施するための形態】
【００１１】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１２】
図１は、本実施形態に係るペリクルを示す斜視図であり、図２は、図１におけるＩＩ−ＩＩ線断面図である。図１及び図２に示すように、ペリクル１は、ペリクル枠２と、ペリクル枠２の一端面２ｅに張設されたペリクル膜３と、ペリクル枠２の他端面２ｆに付着した粘着剤１０と、粘着剤１０に粘着され、この粘着剤１０を保護する保護フィルムＦとを備えている。図３は、本実施形態に係るペリクル付フォトマスクによって基板を露光する工程を模式的に示す図である。図３に示すように、本実施形態のペリクル付フォトマスク３０は、ペリクル１とフォトマスク２０とを備える。ペリクル１の他端面２ｆが、粘着剤１０を介して、フォトマスク２０のパターン２０Ｐが形成されている側の端面２０ｆに装着されている。基板６０を露光するために、ペリクル付フォトマスク３０の上方から当該ペリクル付フォトマスク３０に露光光４０を照射する。露光光４０は、ペリクル付フォトマスク３０を経た後、例えば投光光学系５０によって集光され、表面にフォトレジスト６２が設けられた基板６０に照射される。その後、現像工程、エッチング工程等の所定の工程を経ることにより、フォトマスク２０のパターン２０Ｐが基板６０の表面に転写される。基板６０は例えば半導体材料からなる。上述のようなペリクル付フォトマスク３０を用いてフォトマスク２０のパターン２０Ｐを基板６０の表面に転写する工程は、例えば半導体素子の製造工程の一部である。
【００１３】
（粘着剤）
本実施形態に係るペリクルに使用する粘着剤（アクリル系粘着剤）は、非架橋型のアクリル系粘着材であり、アクリル系粘着剤における重量平均分子量８００以下の化合物の含有比率が１８質量％以下である。ここで言う非架橋型とは、本発明の効果を奏する範囲で、硬化材との反応生成物を含む場合も含まれる。
【００１４】
また、本実施形態のアクリル系粘着剤のガラス転移温度は、−２５℃未満であることが好ましく、−２７℃以下であることがより好ましく、−３０℃以下であることが更に好ましい。本実施形態のアクリル系粘着剤が複数のガラス転移温度を有する場合には、当該複数のガラス転移温度のうちの少なくとも1つがこの範囲に存在すればよい。ガラス転移温度が上述の範囲内にあると、弾性率が低く柔らかい粘着剤になるため、後述のマスク歪を低減するという効果をより有効に発揮することができる。なお、本実施形態のアクリル系粘着剤のガラス転移温度の下限は特に制限はないが、取扱いの容易性やマスク粘着剤の成型性の観点から、−９０℃以上であることが好ましい。
【００１５】
また、本実施形態のアクリル系粘着剤の弾性率は、２０ｍＮ／ｍｍ２以上１８０ｍＮ／ｍｍ２以下であることが好ましい。弾性率が上記範囲内にあると、柔らかさを維持しつつマスクからのペリクルのズレを抑制することができる上に、マスクにかかる貼り付け荷重を緩和させることができるため、ペリクルからマスクへ印加される歪を低減することが可能となる。本実施形態のアクリル系粘着剤の弾性率は、３０ｍＮ／ｍｍ２以上１６０ｍＮ／ｍｍ２以下であることがさらに好ましく、４０ｍＮ／ｍｍ２以上１４０ｍＮ／ｍｍ２以下であることがさらに好ましい。粘着剤の弾性率は、粘着剤に使用する原料ポリマーの弾性率、及び、複数の原料ポリマーを使用する場合にはそれらの相溶性を考慮して調整することができる。
【００１６】
また、本実施形態に係るペリクルに使用するアクリル系粘着剤は、良好な弾性接着性を与える観点から、アクリル系ポリマー（Ａ）と、アクリル系ベースポリマー（Ｂ）とが含まれることが好ましい。ここで、上記化合物等の重量平均分子量は、ＧＰＣ（ゲルパーミエイションクロマトグラフィー）測定にて得た値である。
【００１７】
（重量平均分子量８００以下の化合物）
重量平均分子量８００以下の化合物は、非架橋型のアクリル系粘着剤において、粘着性を発現させる、又は粘着・接着性能を向上させるための粘着付与剤として用いられる。粘着付与剤は、粘着剤のベースとなるポリマー（ベースポリマー）との相溶性がよいだけでなく、優れた粘性流動特性すなわち粘着剤の変形又は歪み速度で直ちに結合する性質を粘着剤に付与することが求められ、ベースポリマーより大幅に低い分子量であることが重要になる。そのため、通常は、粘着付与剤として重量平均分子量８００以下の低分子量化合物が用いられる。
【００１８】
上述したように、粘着剤における重量平均分子量８００以下の化合物の含有比率は、１８質量％以下である。重量平均分子量８００以下の化合物の含有比率が上記範囲内であることにより、上記化合物が粘着剤の表面にしみだすことが適切に防止される。これにより、粘着剤の凝集破壊を抑制し、糊残りを低減することができる。上記化合物の含有比率は少ないほどよく、１５質量％以下、１０質量％以下、７質量％以下、又は３質量％以下であることがより好ましい。上記化合物は、粘着剤中に含有されていなくてもよいが、上記化合物が粘着剤中に含有されている場合における上記化合物の含有比率は、０．５質量％以上、又は１質量％以上であってもよい。
【００１９】
なお、従来におけるアクリル系粘着剤は、架橋型と非架橋型の粘着剤に大きく分かれている。一般的に、非架橋型のアクリル系粘着剤の場合、ベースポリマーと粘着付与剤とが含有されている。粘着付与剤としては、ロジン系樹脂、テルペン系樹脂又は石油系樹脂等からなり、分子量が数百〜数千で無定形の化合物である。アクリル系粘着剤に最も多く適用される粘着付与剤は、ロジン系樹脂とされている。ロジン系樹脂は、立体的でバルキーな環状構造を有するため、同じ軟化点を示す他の石油系樹脂に比べて、低分子量で狭い分子量分布となる。また、ロジン系樹脂は、エステル結合などの極性基をもち、ベースポリマーに対する相溶性に優れることから、アクリル系粘着剤の粘着付与剤として最も多く適用される。しかし、ロジン系樹脂は、アビチエン酸に代用される不飽和結合を持った構造を含むため、酸化し易く、耐光性等に劣る。そのため水添、重合化した変性ロジンをエステル化した樹脂の開発や、超淡色化技術によって光学用途等にもすぐれたロジン誘導体が開発されている。
【００２０】
従来におけるアクリル系粘着剤では、ベースポリマーと粘着付与剤とを相溶させて粘着性とゴム弾性を発現するために、ベースポリマーに粘着付与剤を２０質量％以上８０質量％以下の量を配合している。これは、一般的に粘着付与剤が２０質量％未満では、粘着性の向上に乏しいと言われているからである。しかしながら、粘着付与剤を上記の含有比率とすると、粘着付与剤とベースポリマーとの間に分離等が発生する。このため、粘着付与剤が表面にしみでてくることとなり、粘着付与剤がマスク側に移行してマスク側に残ってしまう。これが、従来のアクリル系粘着剤を用いると糊残りが発生する原因の一つになっていると考えられる。
【００２１】
（アクリル系ポリマー（Ａ））
アクリル系ポリマー（Ａ）は、ガラス転移温度が−３０℃以下であり、−３３℃以下であることが好ましく、−３５℃以下であることがより好ましい。アクリル系ポリマー（Ａ）のガラス転移温度が−３０℃以下とすることで、環境温度が低い場合でも良好な弾性接着性を有し、作業性も良好となる。下限は特に制限はないが、取り扱いの容易性、入手のし易さから、ガラス転移温度が−９０℃以上であることが好ましい。また、アクリル系ポリマー（Ａ）が複数のガラス転移温度を有する場合、当該複数のガラス転移温度のうちの少なくとも１つが上記範囲内にあればよく、当該複数のガラス転移温度の全てが上記範囲内にあることが好ましい。なお、本実施形態に用いられる化合物等のガラス転移温度は、ＤＳＣ（示差走査熱量測定）にて得た値である。
【００２２】
ガラス転移温度が上記範囲である場合、アクリル系ポリマー（Ａ）は、常温で液体となるため扱いやすい。また、アクリル系ポリマー（Ａ）を用いることにより、ロジン系樹脂等の従来の粘着付与剤をアクリル系粘着剤に配合しなかったとしても、ペリクルの粘着剤として使用可能な粘着力を発現できる。これは、アクリル系ポリマー（Ａ）を用いることにより、アクリル系ベースポリマー（Ｂ）に含まれる、接着性及び柔軟性を有するモノマー成分と、相溶性が良くなるためだと考えられる。また、アクリル系ポリマー（Ａ）は、アクリル系ベースポリマー（Ｂ）と相溶性が良いため相分離しにくいこと、及び耐光性がよいことなどから、従来の粘着付与剤のように表面にしみでてくる割合が小さくなり、粘着剤の糊残りが抑制される。
【００２３】
また、最近の露光光の短波長化・高エネルギー化に伴い、パターンの微細化が進んでいる。微細化の手法としてダブルパターニングが知られており、通常、２枚のマスクを用いて２回露光する。このため、形成される２つのパターン同士の位置精度を高くすることが重要になる。即ち、１回目の露光により得られるパターンと２回目の露光により得られるパターンとの位置精度が低いと、所望するパターンを得ることができないことになる。このため、形成される２つのパターンの位置ずれを小さくする必要があるため、マスクに求められる平坦性が必要になっている。この時、マスクにペリクルを貼り付けると、マスク歪が生じることがある。
【００２４】
このマスク歪が発生する原因の一つとして、ペリクルをマスクに粘着剤を介して圧着するときに、ペリクル枠の歪が、粘着剤を通して伝わることが考えられる。そのため、ペリクル枠の歪をマスクに伝わらないようにするために、粘着剤を柔らかくして変形させることで、ペリクル枠の歪みエネルギーを緩和させ、結果的にマスク歪を低減させることになると考えられている。アクリル系ポリマー（Ａ）のガラス転移点が上記範囲内であれば、アクリル系ベースポリマー（Ｂ）と相溶性が良いため、柔軟性を発揮できる。これにより、上述したマスク歪を低減することができるようになる。
【００２５】
上記アクリル系ポリマー（Ａ）の含有量は、粘着剤全体に対して１５〜８０質量％であることが好ましい。１８〜７５質量％であることがより好ましく、２０〜７０質量％であることがさらに好ましく、３０〜７０質量％であることが特に好ましく、４０〜７０質量％であることが特により好ましい。当該含有量が１５質量％以上であることで、適切な接着力を得ることができ、８０質量％以下であることで、凝集力を適切な範囲とでき、保持力が向上する。アクリル系ポリマー（Ａ）の含有量が上記の範囲とすることで、ペリクルをマスクに貼り付けた後にペリクルがマスクから落下することを防止できる。
【００２６】
アクリル系ポリマー（Ａ）は、軟化剤としての役割も兼ね備えることができる観点から、炭素数が１〜１４のアルキル基を有する（メタ）アクリル酸アルキル系重合体又は共重合体からなることが好ましい。これらの重合体又は共重合体は、ジブロック、トリブロック等も含み、１種又は２種以上の（メタ）アクリル酸アルキル系単量体を重合させるか、又は、１種又は２種以上の（メタ）アクリル酸アルキル系単量体と（メタ）アクリル酸アルキル系単量体以外の他の単量体との混合物を重合させても得られる。また、機能性に応じて、これらの重合体又は共重合体のうちの１種又は２種以上を用いてアクリル系ポリマー（Ａ）を得てもよい。なお、本明細書における「（メタ）アクリル酸」とは「アクリル酸」及びそれに対応する「メタクリル酸」を意味する。
【００２７】
（メタ）アクリル酸アルキル系単量体の具体例としては、（メタ）アクリル酸メチル、（メタ）アクリル酸エチル、（メタ）アクリル酸プロピル、（メタ）アクリル酸ブチル、（メタ）アクリル酸ヘキシル（メタ）アクリル酸オクチル、（メタ）アクリル酸デシル、（メタ）アクリル酸２−エチルヘキシル、（メタ）アクリル酸イソブチル、（メタ）アクリル酸イソオクチル、（メタ）アクリル酸シクロヘキシル、（メタ）アクリル酸、（メタ）アクリル酸ヒドロキシエチル、（メタ）アクリル酸ヒドロキシプロピル、（メタ）アクリル酸グリシジル、アクリル酸メトキシエチル等、直鎖脂肪族アルコールの（メタ）アクリル酸エステル、又は分岐状のアルキル鎖をもつ（メタ）アクリル酸エステル等が挙げられる。また、上記他の単量体としては、（メタ）アクリル酸アルキル系単量体と共重合体可能な単量体、例えばアクリル酸、酢酸ビニル、スチレン等を用いることができる。
【００２８】
なかでも、（メタ）アクリル酸ブチル、（メタ）アクリル酸メチル、（メタ）アクリル酸エチル、（メタ）アクリル酸２−エチルヘキシル、（メタ）アクリル酸２−ヒドロキシエチル、（メタ）アクリル酸２−メトキシエチル、（メタ）アクリル酸イソブチルなどの炭素数１〜８のアルキル基を有する（メタ）アクリル酸アルキルエステル等で形成される重合体又は共重合体が、アクリル系ベースポリマー（Ｂ）の接着性を発現できるモノマー成分と相溶性をもちやすいため好ましい。また、上述の重合体又は共重合体は、軟化剤としての役割も兼ね備えることができる。
【００２９】
アクリル系ポリマー（Ａ）の分子量は、重量平均分子量で８５０以上７０，０００以下であることが好ましく、９００以上６８，０００以下であることがより好ましい。アクリル系ポリマー（Ａ）の重量平均分子量が、８５０以上であることで充分な接着強度が得られ、７０，０００以下であることで粘度を適切な範囲に制御でき、作業性を良好にする観点から好ましい。
【００３０】
また、重量平均分子量が８５０以上７０，０００以下であることで、アクリル系ベースポリマー（Ｂ）と相溶しやすくなる。このため、アクリル系ベースポリマー（Ｂ）の粘着性を高めることが可能になり、アクリル系ポリマー（Ａ）が粘着付与剤としての働きをもすることが可能になる。さらに、分子量８００以下の化合物を１８質量％以下とした場合であっても、粘着剤の粘着力を良好に発現するとともに、糊残りを改善することが可能になる。
【００３１】
アクリル系ポリマー（Ａ）の平均分子量は、ＭＷ／ＭＮが１．０〜２．０の範囲であることが、糊残りを防止する観点から好ましい。また、粘着剤をペリクル枠に厚く塗布することが可能になり、且つ、ペリクルをマスクに貼り付けた際のマスク歪を低減することが可能となる観点から、ブロックポリマーであることが好ましい。
【００３２】
アクリル系ポリマー（Ａ）の具体例としては、商品名「ＡＲＵＦＯＮ（登録商標）」シリーズ（東亞合成株式会社製）、商品名「クラリティ（登録商標）」シリーズ（株式会社クラレ製）等を挙げることができる。商品名「ＡＲＵＦＯＮ（登録商標）」シリーズは、重合開始剤、連鎖移動剤、溶剤等を使用しないため不純物が少なく、ＭＷ／ＭＮが１．０〜２．０と分子量分布が狭いため糊残り防止性に特に優れる。また、商品名「クラリティ（登録商標）」シリーズは、ハードセグメント及びソフトセグメントをもつトリブロック共重合体であるため、ペリクル枠に厚く塗布できることからマスク歪の低減に特に優れる。さらに、商品名「クラリティ（登録商標）」シリーズは、ＭＷ／ＭＮが１．０〜２．０と分子量分布が狭いため、糊残り防止性にも優れる。
【００３３】
（アクリル系ベースポリマー（Ｂ））
本実施形態において、アクリル系ベースポリマー（Ｂ）は、ガラス転移温度が−２５℃以上であり、１４０℃以下であることが好ましい。特に、−２５℃以上１３０℃以下、更には、−２５℃以上１２０℃以下が好ましい。本実施形態のアクリル系ベースポリマー（Ｂ）が複数のガラス転移温度を有する場合には、当該複数のガラス転移温度のうちの少なくとも1つがこの範囲に存在すればよい。また、アクリル系ベースポリマー（Ｂ）は、粘着剤をペリクル枠に厚く塗布することが可能になり、ペリクルをマスクに貼り付けた際のマスク歪を低減することが可能となる観点から、ブロックポリマーであることが好ましい。
【００３４】
上記ブロックポリマーは、ガラス転移温度が−２５℃以上であることが好ましく、１４０℃以下であることが好ましい。特に、−１０℃以上１３０℃以下、更には、０℃以上１２０℃以下が好ましい。
【００３５】
上記ブロックポリマーは、一般式（Ｉ）  −（ａ１）−（ｂ）−（ａ２）−  からなる。式（Ｉ）の（ａ１）及び（ａ２）のガラス転移温度は、８０℃以上であることが好ましい。式（Ｉ）の（ｂ）のガラス転移温度は、３０℃以下であることが好ましい。また、式（Ｉ）の（ｂ）は、ガラス転移温度が３０℃以下である重合体を主鎖中に有するブロックポリマーであることが好ましい。
【００３６】
式（Ｉ）の（ａ１）及び（ａ２）で示される重合体ブロック（以下、これらの重合体ブロックを「重合体ブロックａ」と呼ぶ）を構成するモノマー成分は、主として炭素数が１〜１４のメタクリル酸アルキルエステルであることが、重合体ブロックａのガラス転移温度を８０℃以上とする観点から好ましい。前記メタクリル酸アルキルエステルとしては例えば、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔ−ブチル、メタクリル酸アミル、メタクリル酸イソアミル、メタクリル酸ｎ−ヘキシル、メタクリル酸２−エチルヘキシル、メタクリル酸ペンタデシル、メタクリル酸シクロヘキシル、メタクリル酸ラウリル、メタクリル酸トリデシル、メタクリル酸２−ヘキシルデシルなどの１種又は２種以上を挙げることができる。但し、重合体ブロックａのガラス転移温度を８０℃以上とする観点から、メタクリル酸メチル、メタクリル酸エチル、メタクリル酸ｎ−プロピル、メタクリル酸イソプロピル等の、メタクリル酸及び炭素数３以下のアルコールからなるエステルを主体とすることが、より好ましい。ここで、「主として」とは、重合体ブロックａ全体の内少なくとも半分を超え、好ましくは８０％以上を炭素数が１〜１４のメタクリル酸アルキルエステルが占めていることを指す。また、重合体ブロックａの少なくとも何れかが、炭素数が１〜１４のメタクリル酸アルキルエステルからなっていてもよい。
【００３７】
式（Ｉ）の重合体ブロックａには、少ない割合（例えば半分未満、好ましくは２０％未満）であれば、例えば、メタクリル酸トリメチルシリル、メタクリル酸トリメトキシシリルプロピル、メタクリル酸グリシジル、メタクリル酸アリル等のアルキルエステル以外のメタクリル酸エステル；アクリル酸メチル、アクリル酸ｎ−ブチル、アクリル酸ｔ−ブチル等のアクリル酸アルキルエステル；エチレン、プロピレン等のオレフィン；ε−カプロラクトン、バレロラクトン等のラクトン、といったモノマーに由来する構成成分が含まれていてもよい。重合体ブロックａのガラス転移温度が８０℃以上であると、高温下での保持力及び凝集力が十分に得られ好ましい。
【００３８】
式（Ｉ）の（ｂ）で示される重合体ブロック（以下、これを「重合体ブロックｂ」と呼ぶ）を構成するモノマー成分は、主として炭素数１〜１４のアクリル酸アルキルエステル及び／又はメタクリル酸アルキルエステルであることが重合体ブロックｂのガラス転移温度を３０℃以下とする観点から好ましい。重合体ブロックｂを構成しえるアクリル酸アルキルエステルとしては、例えば、アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔ−ブチル、アクリル酸アミル、アクリル酸イソアミル、アクリル酸ｎ−ヘキシル、アクリル酸２−エチルヘキシル、アクリル酸ラウリルなどの１種又は２種以上をあげることができる。また、重合体ブロックｂを構成し得るメタクリル酸アルキルエステルモノマーとしては、例えば、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔ−ブチル、メタクリル酸アミル、メタクリル酸イソアミル、メタクリル酸ｎ−ヘキシル、メタクリル酸２−エチルヘキシル、メタクリル酸ペンタデシル、メタクリル酸シクロヘキシル、メタクリル酸ラウリル、メタクリル酸トリデシル、メタクリル酸２−ヘキシルデシルなどの１種又は２種以上を挙げることができる。ただし、重合体ブロックｂを、メタクリル酸アルキルエステルを主たるモノマー成分として用いて構成する場合には、そのガラス転移温度を３０℃以下にするために、メタクリル酸ｎ−ブチル、メタクリル酸イソブチル、メタクリル酸アミル、メタクリル酸イソアミル、メタクリル酸ｎ−ヘキシル、メタクリル酸２−エチルヘキシル、メタクリル酸ペンタデシル、メタクリル酸ラウリル、メタクリル酸トリデシル、メタクリル酸２−ヘキシルデシルなどの、メタクリル酸と炭素素４以上のアルコールとのエステルを主体とすることが好ましい。重合体ブロックｂには、マスクへの糊残りと耐光性に悪影響を与えない範囲において、他の構成成分を含んでいてもよい。
【００３９】
重合体ブロックｂのガラス転移温度が３０℃以下であることで、粘着力、保持力が十分に得られるため好ましい。
【００４０】
上記ブロックポリマーは、式（Ｉ）の（ａ１）及び（ａ２）のように、２個の重合体ブロックａの間に１個の重合体ブロックｂが位置する構造を有する。しかしながら、上記の３個の重合体ブロックを所定の順序で含んでいれば、これらの３個の重合体ブロックのみから構成されるブロック共重合体だけでなく、さらに１個以上の他の重合体ブロックを含む４個以上の重合体ブロックから構成されるブロック共重合体を含んでいてもよい。上述の他の重合体ブロックは、重合体ブロックａ又はｂと同種の重合体ブロックでもよいし、それとは別種の重合体ブロックｃでもよい。別種の重合体ブロックｃとしては、エチレン、プロピレン等のオレフィン及びε−カプロラクトン、バレロラクトン等のラクトンなどによって構成される重合体ブロックが例示される。
【００４１】
本実施形態において好ましいブロック共重合体としては、重合体ブロックａ−重合体ブロックｂ−重合体ブロックａ、重合体ブロックａ−重合体ブロックｂ−重合体ブロックａ−重合体ブロックｂ、重合体ブロックａ−重合体ブロックｂ−重合体ブロックａ−重合体ブロックｃなどが挙げられる。
【００４２】
ブロック共重合体の分子量は、重量平均分子量で１０，０００〜５００，０００の範囲にあるのが好ましく、３０，０００〜４５０,０００、特に５０，０００〜４００，０００の範囲内にあるのがより好ましい。ブロック共重合体の重量平均分子量が１０，０００〜５００，０００の範囲であることで、リビング重合法等で重合でき、分子量分布が小さく不純物が少ないブロック共重合体が得られる。これにより、粘着剤の糊残りが改善され、粘着剤を厚く塗布することが可能になることから好ましい。また、上記観点から、分子量分布としては、ＭＷ／ＭＮが１．０〜２．０であることが好ましい。
【００４３】
そして、ブロック共重合体では、分子中に含まれる重合体ブロックｂの総質量を基準とした場合における重合体ブロックａの総質量の割合（ａ／ｂ）は、５／９５〜８０／２０であると好ましい。更には、ａ／ｂは、１０／９０〜７５／２５であるとより好ましい。ａ／ｂが５／９５以上であることで、粘着剤の凝集力が十分に得られ、高い保持力が得られる傾向となる。また、ａ／ｂが８０／２０以下であることで、粘着力が十分に得られる傾向となる。
【００４４】
上述したブロック共重合体であれば、重合体中に嵩高い分岐構造を持った側鎖を形成し得る。このため、粘着剤を厚く塗布することが可能になり、ペリクルをマスクに貼り付けた際のマスク歪を低減することが可能になる。また、アクリル系ポリマー（Ａ）は、重合体ブロックｂと特に相溶性が良いため、接着性と柔軟性を向上させることができ、なおさら、マスク歪を低減させることができる。
【００４５】
また、ブロック共重合体には、マスクへの糊残りと、アクリル系ベースポリマー（Ｂ）の耐光性とに悪影響を与えない程度に、分子側鎖中又は分子主鎖末端に水酸基、カルボキシル基、酸無水物基、アミノ基等の官能基を有していてもよい。
【００４６】
これらのブロック共重合体の具体例としては、商品名「クラリティ（登録商標）」シリーズ（株式会社クラレ製）、商品名「Ｎａｎｏｓｔｒｅｎｇｔｈ」シリーズ（アルケマ株式会社製）等を挙げることができる。
【００４７】
これらのアクリル系ポリマー（Ａ）とアクリル系ベースポリマー（Ｂ）以外に、耐光性向上や糊残り改善を目的として、無機物質を添加してもよい。
【００４８】
本実施形態のペリクルは、例えば以下の方法で好適に製造することができる。
【００４９】
第一に、上述のアクリル系ポリマー（Ａ）とアクリル系ベースポリマー（Ｂ）とを混合し、粘着剤組成物を得る。この場合、粘着剤１０を、所定の厚み・幅のマスク粘着剤層としてペリクル枠２の端面に付着（塗布）するために、粘着剤組成物をさらに溶媒で希釈し、溶液濃度（粘度）を調整する。マスク粘着剤層の厚みは、０．２５ｍｍ以上３．０ｍｍ以下が好ましい。半導体用では、当該厚みは、０．２５ｍｍ以上１．０ｍｍ以下が好ましく、０．３ｍｍ以上０．８ｍｍ以下が更に好ましい。液晶用では、当該厚みは、１．０ｍｍ以上２．５ｍｍ以下が好ましく、１．２ｍｍ以上２．０ｍｍ以下が更に好ましい。また、マスク粘着剤層の幅は、塗布されるフレーム幅の３０％以上９０％以下が好ましく、４０％以上８０％以下が更に好ましい。フレーム幅としては、１．０ｍｍ以上２０ｍｍ以下が一般的である。
【００５０】
第二に、粘着剤組成物を、一端面２ｅに張設されたペリクル膜３を有するペリクル枠２の他端面２ｆに塗布する。塗布方法は、特に限定されるものではないが、粘着剤組成物を溶媒で希釈した場合は、ディスペンサー又はシリンジを用いて塗布することが好ましい。また、粘着剤組成物を熱溶融して塗布するホットメルト法を用いてもよい。
【００５１】
第三に、粘着剤組成物を溶媒で希釈した場合は、塗布した粘着剤組成物を加熱乾燥させることにより成型した粘着剤１０を、ペリクル枠２の他端面２ｆに密着させる。ホットメルト法で粘着剤組成物を塗布した場合は、塗布した粘着剤組成物を成型後冷却した粘着剤１０を、ペリクル枠２の他端面２ｆに密着させる。粘着物組成物を乾燥又は冷却後、粘着剤１０の粘着面を保護するための保護フィルムＦを貼ってもよい。保護フィルムＦは、例えばポリエステル製の厚さ３０〜２００μｍのフィルム等が用いられる。また、粘着剤１０から保護フィルムＦを剥がす際の剥離力が大きいと、剥離の際に粘着剤１０が変形するおそれがある。したがって、適切な剥離力になるように、粘着剤１０と接する保護フィルムＦ表面にシリコーン又はフッ素などを用いた離型処理を予め行っていてもよい。
【００５２】
粘着剤１０の粘着面を保護するための保護フィルムＦを貼った後、加重をかけて、粘着剤表面を略平坦に成型してもよい。
【実施例】
【００５３】
以下、実施例及び比較例によって本実施形態をさらに具体的に説明するが、本実施形態はこれらにより何ら限定されない。【００５４】
アクリル系ポリマー（Ａ）、アクリル系ベースポリマー（Ｂ）、分子量８００以下の化合物は、下記の物を用いた。また、アクリル系ポリマー（Ａ）に関しては、ＧＰＣ測定によって得られた、組成の分子量８００以下の割合を合わせて示す。（アクリル系ポリマー（Ａ））
・ＡＲＵＦＯＮ（登録商標）ＵＰ１１９０（東亞合成株式会社製）（２８．２％）
（ガラス転移温度：−５０℃）
・ＡＲＵＦＯＮ（登録商標）ＵＰ１０８０（東亞合成株式会社製）（５．９％）
（ガラス転移温度：−６１℃）
・ＡＲＵＦＯＮ（登録商標）ＵＰ１０００（東亞合成株式会社製）（１３．７％）
（ガラス転移温度：−７７℃）
・クラリティ（登録商標）ＬＡ１１１４（株式会社クラレ製）（０．０％）
（ガラス転移温度：−４０℃）
・i-BA/BA/AA/HEA（アクリル酸イソブチル／アクリル酸ブチル／アクリル酸／２−ヒドロキシエチルアクリレート）（２．４％）
（ガラス転移温度：−５１℃）
（アクリル系ベースポリマー（Ｂ））
・クラリティ（登録商標）ＬＡ２１４０ｅ（株式会社クラレ製）
（ガラス転移温度：−３８℃、８５℃）
・クラリティ（登録商標）ＬＡ２３３０（株式会社クラレ製）
（ガラス転移温度：−３９℃、８６℃）
・Ｎａｎｏｓｔｒｅｎｇｔｈ  Ｍ−８５（アルケマ株式会社製）
（ガラス転移温度：−５４℃、１００℃）
（分子量８００以下の化合物）
・パインクリスタル（登録商標）ＫＥ−３１１（荒川化学工業株式会社製）【００５５】
アクリル系ポリマー（Ａ）・アクリル系ベースポリマー（Ｂ）の分子量、ガラス転移温度及び各共重合成分の含有量の測定、アクリル系ポリマー（Ａ）・アクリル系ベースポリマー（Ｂ）を含む粘着剤のガラス転移温度及び弾性率は、以下に記載される装置及び条件に沿って行った。
（１）ＧＰＣ（ゲルパーミエーションクロマトグラフィー）による分子量測定
・装置：東ソー株式会社製ゲルパーミエーションクロマトグラフィー（ＨＬＣ−８３２０）
・カラム：東ソー株式会社製「ＴＳＫｇｅｌ  ＳＵＰＥＲ  ＨＺ３０００×２」および「ＨＺ２０００×２」を直列に連結
・溶離液：テトラヒドロフラン
・溶離液流量：０．６ｍｌ／分
・カラム温度：４０℃
・検出器：示差屈折率（ＲＩ）計
・検量線：標準ポリスチレンを用いて作成
（２）ＤＳＣ(示差走査熱量測定)によるガラス転移温度測定
・装置：ＴＡインスツルメント社製  ＤＳＣＱ２０００
・密閉パン
・温度範囲：−８０℃〜１６０℃
・昇温速度：５℃／ｍｉｎ
・試料重量：１０ｍｇ
アクリル系ポリマー（Ａ）・アクリル系ベースポリマー（Ｂ）を含む粘着剤のガラス転移温度が複数測定された場合は、最も低温側の温度をガラス転移温度Ｔｇとして表１に記載した。
（３）プロトン核磁気共鳴（1Ｈ−ＮＭＲ）分光法による、各共重合成分の含有量測定
・装置：日本電子株式会社製核磁気共鳴装置（ＪＮＭ−ＬＡ４００）
・溶媒：重クロロホルム
なお、1Ｈ−ＮＭＲスペクトルにおいて、３．６ｐｐｍおよび４.０ｐｐｍ付近のシグナルは、それぞれ、メタクリル酸メチル単位のエステル基（−Ｏ−ＣＨ3）およびアクリル酸ｎ−ブチル単位のエステル基−Ｏ−ＣＨ2−ＣＨ2−ＣＨ2−ＣＨ3）に帰属するため、これらのシグナルの積分値の比によって共重合成分の含有量を求めた。
（４）弾性率の測定
保護フィルム付ペリクルの１辺を切断し、その後、粘着剤層が変形しないようにゆっくりと保護フィルムを剥離し、その後、ペリクル枠からマスク粘着剤層をゆっくりと剥離した。その際、剥離し難いときは、シッカロールを手と粘着剤層に付着しながらゆっくりと剥離し、剥離した粘着剤層の伸び率が５％以下になるようにした。
剥離した粘着剤層を下記の装置を用い室温（２５℃）にて測定した。
装置名：オートグラフ（ＳＨＩＭＡＺＵ ＥＺ−Ｓ  島津製作所製）
ロードセル：  １Ｎ  （クリップ式チャック）
チャック間：  ４０ｍｍ
クロスヘッドスピード：  １００ｍｍ／ｍｉｎ．
上記装置にて、粘着剤層を伸度２０％まで引張した。別途、粘着剤層の断面積を測定し、上記測定結果を断面積で割ることで、単位面積当たりの応力値を求めた。
ｘ軸に伸度、ｙ軸に単位面積当たりの応力値からなるグラフを作成し、伸度０％と伸度２０％時で直線を引いた場合の伸度１００％でのｙ軸の値を弾性率とした。【００５６】
（i-BA/BA/AA/HEA組成物の調整）
周知の方法によりi-BA/BA/AA/HEA組成物を調整した。具体的には、攪拌機、温度計、還流冷却器、滴下装置、窒素導入管を備えた反応容器に酢酸エチル（３０重量部）を入れ、イソブチルアクリレート／ブチルアクリレート／アクリル酸／２−ヒドロキシエチルアクリレート／２、２’−アゾビスイソブチロニトリルの混合物（３２重量部）を４８/４８/１．５/２．５/１．０の重量比で仕込み、窒素雰囲気下中、この反応溶液を６０℃で８時間反応する。反応終了後、トルエン（３８重量部）を添加して、不揮発分濃度３２重量％ のアクリル共重合体溶液を得た。【００５７】
＜実施例１＞
（ペリクルの作製）
アクリル系ポリマー（Ａ）として「クラリティ  ＬＡ１１１４（株式会社クラレ製）」７０質量部と、ベース系アクリルポリマー（Ｂ）としてアクリル系ブロック共重合体「クラリティ  ＬＡ２１４０ｅ（株式会社クラレ製）」３０質量部とを、全体で４８ｇとなるように混合して原料混合物を得た。得られた原料混合物をラボプラストミル（株式会社東洋精機製作所製、内容量：６０ｍＬ）に投入した後、密閉した。２００℃、１００ｒｐｍで２０分間混練して、塊状のマスク粘着剤を得た。約１０ｇのマスク粘着剤を加熱タンク（タンク内温度：２００℃）に投入して溶融させた。【００５８】
一方、陽極酸化処理したアルミニウム合金製のペリクル枠（外径１１３ｍｍ×１４９ｍｍ、内径１０９ｍｍ×１４５ｍｍ、高さ２．９ｍｍ）を用意した。ここで、ピン穴として膜接着剤塗布端面から１．７ｍｍとなる位置に、ペリクル枠外辺側面のコーナー部からそれぞれ２５ｍｍの位置に、穴径１．６ｍｍφ、深さ１．２ｍｍのジグ穴を４ヵ所設けた。加熱タンクに連通する針先から押出した溶融状態のマスク粘着剤を、ペリクル枠の一方の端面上に塗布してマスク粘着剤層を形成した。形成されたマスク粘着剤層の厚さは、０．６ｍｍであった。その後、マスク粘着剤層の表面にシリコーン離型処理した厚さ１００μｍのポリエステル製保護フィルムを貼り合わせた。上記のペリクル枠の他端面に膜接着剤層を介してペリクル膜を貼付けしてペリクルを作製した。【００５９】
得られたペリクルについて、剥離性評価及びマスクの歪評価を実施した。それぞれの結果を表１に記載する。【００６０】
【表１】
2015056653.tif 000003
【００６１】
（剥離性評価）
実施例１で得た粘着剤付ペリクルについて、保護フィルムを剥がして、６０２５クロム付きマスクブランクス基材に簡易型マウンターで加重（３０Ｋｇｆ、６０ｓｅｃ）貼付を行い、ペリクルを貼り付けたマスク基材を得た。マスク基材を、室温（２０±３℃）にて２時間放置後、マスク基材を水平に固定し、引張試験機により、ペリクルの各長辺に２個ずつあるピン穴、計４個を把持して各長辺を同時に、マスク面に対し垂直に５ｍｍ／ｍｉｎの速度で引き上げ、ペリクルの剥離を行った。剥離性は、各被着体表面の様子を観察し、以下の基準で評価した。本実施例での糊残りとは、凝集破壊により粘着剤の一部がマスクに付着したままの状態となることを言う。
◎：糊残り面積が貼付け面積全体の内０％以上５％以下
○：糊残り面積が貼付け面積全体の内５％超１０％以下
△：糊残り面積が貼付け面積全体の内１０％超２０％以下
×：糊残り面積が貼付け面積全体の内２０％超１００％以下【００６２】
（マスクの歪評価）
マスクの歪み等による変形の評価は、Ｔｒｏｐｅｌ社製のＦｌａｔＭａｓｔｅｒ２００を用いて測定した。まず、マスク（６０２５石英）について、ペリクルを貼りつける前の平坦度を測定した。その後に実施例１で得た粘着剤付ペリクルを当該マスクに貼り付け、ペリクル貼り付け後のマスクの平坦度を測定した（測定範囲：１３５ｍｍ×１１０ｍｍ）。貼り付け前後の平坦度の差し引きを行い、ペリクルを貼り付けたことでどれだけ６０２５石英が変形したかを算出した。【００６３】
ペリクルの石英への貼り付けは簡易型マウンターで行った（加重：１５Ｋｇｆ、６０ｓｅｃ）。
◎：ペリクルを貼り付けたことによるマスクの変形量が２５ｎｍ以下
○：ペリクルを貼り付けたことによるマスクの変形量が２５ｎｍ超３５ｎｍ以下
△：ペリクルを貼り付けたことによるマスクの変形量が３５ｎｍ超６０ｎｍ以下
×：ペリクルを貼り付けたことによるマスクの変形量が６０ｎｍ超【００６４】
＜実施例２〜９、比較例１、２＞
表１に記載した配合となるように各成分を混合して混合物を得たこと以外は、実施例１と同様にペリクルを作製した。得られたペリクルに対して実施例１と同様の評価を実施した。これらの結果も、表１に記載する。【００６５】
＜比較例３＞
スチレンエチレンブチレンスチレン共重合体１００質量部、水添型テルペン樹脂８０質量部、パラフィン系プロセスオイル４０質量部及び酸化防止剤（ＢＨＴ）２質量部を、ニーダーを用いて２２０℃で溶融混合することにより、塊状のマスク粘着剤を得た。約１０ｇのマスク粘着剤を加熱タンク（タンク内温度：２００℃）に投入して溶融させた。【００６６】
一方、陽極酸化処理したアルミニウム合金製のペリクル枠（外径１１３ｍｍ×１４９ｍｍ、内径１０９ｍｍ×１４５ｍｍ、高さ２．９ｍｍ）を用意した。加熱タンクに連通する針先から押出した溶融状態のマスク粘着剤を、ペリクル枠の一方の端面上に塗布してマスク粘着剤層を形成した。形成されたマスク粘着剤層の厚さは０．６ｍｍであった。その後、マスク粘着剤層の表面にシリコーン離型処理した厚さ１００μｍのポリエステル製保護フィルムを貼り合わせた。上記のペリクル枠の他端面に膜接着剤層を介してペリクル膜を貼付けしてペリクルを作製した。【００６７】
得られたペリクルについて、実施例１同様に剥離性評価及びマスクの歪評価を実施した。それぞれの結果を表１に記載する。【００６８】
＜比較例４＞
攪拌機、温度計、還流冷却器、滴下装置、窒素導入管を備えた反応容器に酢酸エチル（３０質量部）を投入した。イソブチルアクリレート／ブチルアクリレート／アクリル酸／２−ヒドロキシエチルアクリレート／２、２’−アゾビスイソブチロニトリルを３０/６６／１．５／２．５／１の質量比で混合した混合物（３２質量部）を酢酸エチルに添加し、窒素雰囲気下、６０℃で８時間反応させた。反応終了後、トルエン（３８質量部）を反応溶液に添加して、不揮発分濃度３２質量％のアクリル共重合体溶液を得た（重量平均分子量１３０万）。得られたアクリル共重合体溶液１００質量部に多官能性エポキシ化合物（１，３−ビス（Ｎ，Ｎ−ジグリシジルアミノメチル）シクロヘキサンのトルエン溶液、不揮発分濃度５％）を０．３重量部添加・攪拌混合し、粘着剤前駆体組成物を得た。【００６９】
一方、陽極酸化処理したアルミニウム合金製のペリクル枠（外径１１３ｍｍ×１４９ｍｍ、内径１０９ｍｍ×１４５ｍｍ、高さ３．２ｍｍ）を用意した。ここで、ピン穴として膜接着剤塗布端面から１．７ｍｍとなる位置に、ペリクル枠外辺側面のコーナー部からそれぞれ２５ｍｍの位置に、穴径１．６ｍｍφ、深さ１．２ｍｍのジグ穴を４ヵ所設けた。調合した上記粘着剤組成物を、ペリクル枠の一方の端面上にディスペンサーで塗布した。これを２段階で加熱乾燥・キュア（１段階目：１００℃、８分、２段階目：１８０℃、８分）して、マスク粘着剤層を形成した。その後、マスク粘着剤層の表面にシリコーン離型処理した厚さ１００μｍのポリエステル製保護フィルムを貼り合わせ、室温（２０±３℃）にて３日間養生させ、粘着力を安定化させた。形成されたマスク粘着剤層の厚さは、０．３ｍｍであった。上記のペリクル枠の他端面に膜接着剤層を介してペリクル膜を貼付けしてペリクルを作製した。【００７０】
得られたペリクルについて、実施例１同様に剥離性評価及びマスクの歪評価を実施した。それぞれの結果を表１に記載する。
【産業上の利用可能性】
【００７１】
本発明によれば露光後のマスクへの糊残りを十分に防止できる。本発明は、ＩＣ（集積回路）、ＬＳＩ（大規模集積回路）、ＬＣＤ（液晶ディスプレイ）等のリソグラフィー工程において好適に用いることができ、特に高解像度を必要とする露光において使用されるエキシマレーザーを使用したリソグラフィー工程、好ましくは２００ｎｍ以下の紫外光露光を使用したリソグラフィー工程の際に好適に用いることができる。
【符号の説明】
【００７２】
１…ペリクル、２…ペリクル枠、２ｅ，２ｆ…ペリクル枠の端面、３…ペリクル膜、１０…粘着剤、Ｆ…保護フィルム。
【図１】
2015056653.tif 000004
【図２】
2015056653.tif 000005
【図３】
2015056653.tif 000006
【国際調査報告】
2015056653.tif 000007
2015056653.tif 000008
2015056653.tif 000009
2015056653.tif 000010